(57)【特許請求の範囲】
【請求項１】
少なくとも一層が、次式：
【化１】
0004125405.tif 000012
［式中、
Ｒ1 は、シアノ基、そして
Ｒ2 は、
【化２】
0004125405.tif 000013
（ここで、Ｘは、Ｏであり；
Ｒ3 は、ＯＲであり、そして
Ｒは、アルキル基、アルコキシアルキル基もしくはシクロアルキル基である）
である］
の反復単位を有するビニルポリマーバインダーを含有する一つの層もしくは複数層をその上に有する支持体を含んでなる、平版印刷版に使用するための転写供与体要素。
【請求項２】
Ｒ3 がＯＲであり、Ｒがアルキル基又はアルコキシアルキル基である請求項１記載の転写供与体要素。
【請求項３】
Ｒ3 がＯＲであり、Ｒがアルキル基である請求項１又は２記載の転写供与体要素。
【請求項４】
前記ビニルポリマーバインダーが、前記式によって規定される２つ又は３つ以上の異なる反復単位を含む請求項１〜３のいずれか一項記載の転写供与体要素。
【請求項５】
Ｒ1およびＲ3が、次表：
【表１】
0004125405.tif 000014
に規定するものである請求項１〜４のいずれか一項記載の転写供与体要素。
【請求項６】
少なくとも一層が、次式：
【化３】
0004125405.tif 000015
［式中、
Ｒ1 は、シアノ基、そして
Ｒ2 は、
【化４】
0004125405.tif 000016
（ここで、Ｘは、Ｏであり；
Ｒ3 は、ＯＲであり、そして
Ｒは、アルキル基、アルコキシアルキル基もしくはシクロアルキル基である）
である］
の反復単位を有するビニルポリマーバインダーを含有する一つの層もしくは複数層をその上に有する支持体、並びに
像様加熱時に前記バインダーが親水性受容体表面に転写されるような当該親水性表面を有する支持体を含む受容体要素を含んでなる平版印刷版を作成する集成体。
【請求項７】
Ｒ3 がＯＲであり、Ｒがアルキル基又はアルコキシアルキル基である請求項６記載の集成体。
【請求項８】
Ｒ3 がＯＲであり、Ｒがアルキル基である請求項６又は７記載の集成体。
【請求項９】
前記ビニルポリマーバインダーが、前記式によって規定される２つ又は３つ以上の異なる反復単位を含む請求項６〜８のいずれか一項記載の集成体。
【請求項１０】
Ｒ1およびＲ3が、次表：
【表２】
0004125405.tif 000017
に規定するものである請求項６〜９のいずれか一項記載の集成体。
【請求項１１】
少なくとも一層が、次式：
【化５】
0004125405.tif 000018
［式中、
Ｒ1 は、シアノ基、そして
Ｒ2 は、
【化６】
0004125405.tif 000019
（ここで、Ｘは、Ｏであり；
Ｒ3 は、ＯＲであり、そして
Ｒは、アルキル基、アルコキシアルキル基もしくはシクロアルキル基である）
である］
の反復単位を有するビニルポリマーバインダーを含有する一つの層もしくは複数層をその上に有する支持体であって、
前記バインダーが受容体支持体の親水性表面に像様に転写されるような当該親水性表面を有する受容体支持体を含む受容体要素と向かい合わせに接触している支持体を含んでなる集成体を像様加熱することを含んでなる平版印刷版を作成する方法。
【請求項１２】
Ｒ3 がＯＲであり、Ｒがアルキル基又はアルコキシアルキル基である請求項１１記載の平版印刷版を作成する方法。
【請求項１３】
Ｒ3 がＯＲであり、Ｒがアルキル基である請求項１１又は１２記載の平版印刷版を作成する方法。
【請求項１４】
前記ビニルポリマーバインダーが、前記式によって規定される２つ又は３つ以上の異なる反復単位を含む請求項１１〜１３のいずれか一項記載の平版印刷版を作成する方法。
【請求項１５】
Ｒ1およびＲ3が、次表：
【表３】
0004125405.tif 000020
に規定するものである請求項１１〜１４のいずれか一項記載の平版印刷版を作成する方法。
【発明の詳細な説明】
【０００１】
【発明の属する技術分野】
本発明は、材料転写平版印刷版、それを作成する方法、及びそれにデジタル画像情報を直接書き込むことに関する。
【０００２】
【従来の技術】
オフセット印刷の平版印刷版は、伝統的にアナログ光学方法を用いて作成されている。これらの方法は、時間がかかり、湿式処理及び慎重なプロセスコントロールを必要とする。例えば、米国特許第４，０８１，５７２号明細書には、親水性ポリマー層を像様に疎水性ポリマーに転換する乾式方法が記載されている。この方法は、キセノンフラッシュランプ又は相対的に高価なガスレーザーもしくは二重ＹＡＧレーザーのような高エネルギー光子を必要とする。この方法は、相対的に安価な近ＩＲダイオードレーザーの使用には余り適さない。米国特許第４，６９３，９５８号明細書には、レーザー露光がポリマー特性を親水性から疎水性へと化学的に転換するポリマー及び吸収性物質からなる単一層を用いる例が記載されている。米国特許第４，０３４，１８３号明細書には、顔料を含有する親水性層をレーザー放射に当てて疎水性にし、追加の処理無しで平版印刷機で用いる同じような方法が記載されている。しかしこの方法は、相対的に不感受性であり、実際的でなく、わずか１０ｃｍ／秒の露光に約１〜２ワットのレーザー出力を必要とする。米国特許第３，５０６，７７９号、同４，０２０，７６２号、及び同４，０６３，９４９号明細書には、従来の化学処理を必要とする感光方法も記載されている。
【０００３】
米国特許第４，０５４，０９４号及び同４，３４７，７８５号明細書には、版からレリーフパターンを形成するためにトップ層をエッチングするアブレーティブ方法が記載されている。これらの方法は、高価で極端に高出力のレーザーを必要とする。米国特許第４，０５４，０９４号明細書にあるように、別の場合では、親水性表面をアブレートして親油性下層を露出させる。米国特許第５，３３９，７３７号及び同５，３５１，６１７号明細書には、トップコートをアブレートし、そしてふき取って下層を露出させる同じような方法が採用されている。これらの方法は、適当な基体上に塗布された二つの層を要する。一つの層はインク受容性であり、他方はファウンテン溶液に湿潤可能である。これらの層の少なくとも一方は、そこに均一に混合されるかもしくは不均一に分散された吸収性物質を含有する。集束されたレーザー由来の強度の近ＩＲ照射がトップ層のアブレーションもしくはルーズニング（loosening ）を生じる。不完全なアブレーション由来の後に残った破壊屑をふき取るか、版表面から除かなければならない。これらの用途の場合、塗膜は適当なレーザー露光で容易に除去可能となるのがよく、未露光量域は通常の印刷条件に耐えるように十分に強くなければならない。
【０００４】
ポリマーシアノアクリレートからなる新規なバインダーを用いた改良されたアブレーション版が、米国特許出願第０８／６１４，４３７号明細書に開示されている。後処理は必要でないが、残った微量の材料を除くのが困難である場合があり、露光量次第である。結果としてバックグラウンドトーンニングは露光条件に対して感受性である。また、シアノ含有ポリマーは、米国特許第５，４６８，５９１号明細書に記載されるように、レーザーアブレーティブ画像形成フィルムにおいてその障壁特性が認められており、米国特許第５，４５９，１０６号明細書に記載されるように、プルーフィングシステムにおいてガス発生推進剤として認められている。しかし、印刷版の用途は特別の要件を有し、ある用途において作用する材料が他の場合に必ずしも作用するとは限らない。従って、当然に、バインダー材料が３種類の全ての用途に十分にはたらくことにはならない。
【０００５】
受け入れ可能な印刷版を作成するためには、転写される材料が容易にドナーから除かれること、もしくはそれらが別に導入された材料のための良好な推進剤であることでは十分でない。構成要素、もしくはそれらの分解生成物が受容面に対し良好な接着性を有し、良好な結合強度を有しなければならない。さらに、転写される材料は相対的に印刷溶液（例えば、インク及びファウンテン溶液）に不溶性でなければならず、長時間運転において摩耗不感受性でなければならない。
【０００６】
例えば、ニトロセルロースはアブレーション及び材料転写用途の周知のバインダーであり、それは十分にアブレートするが、陽極酸化されたアルミニウムのような親水性受容体に転写された場合通常の印刷条件を十分に支持しない。
【０００７】
【発明が解決しようとする課題】
印刷版調製のための材料転写方法は当該技術分野では周知であり、例えば、米国特許第３，９４５，３１８号及び同３，９６４，３８９号明細書に開示されている。この方法では、供与体シートを受容プレートと向い合わせに接触させて置く。この供与体は、吸収剤（例えば、カーボン）、親油性材料及び自己酸化バインダー（例えば、ニトロセルロース）を含有する透明マイラー（mylar ）上の塗膜からなっている。ここの開示では、親水性受容体は、粗面化された陽極酸化処理板であった。集束されたレーザー走査を用いて供与体を像様加熱する。強度の急速加熱によって、供与体フィルムの成分が受容体に転写される。フェノール及びクレゾール−ホルムアルデヒド樹脂（Novalak ）、尿素−ホルムアルデヒド、メラミン−ホルムアルデヒド、アルキッド樹脂、ポリエステル樹脂、ポリアクリレート、ポリメタクリレート及びポリエチアクリレート（polyethyacrylate）、ポリアミド（ナイロン）、ポリ酢酸ビニル、ポリ塩化ビニル、ポリ塩化ビニリデン、ポリスチレン、スチレン及びブタジエンのコポリマー、並びに米国特許第３，９６２，５１３号明細書に開示されているようなポリアルキレン−ポリエチレン等の他の多くの材料が、転写版供与体におけるバインダーとしての用途に提案されている。さらに他のものとしては、例えば米国特許第３，９６４，３８９号明細書にあるようなメチルメタクリレート、Butvar 76 ［ポリ（ビニルアルコール及びブチルアルデヒド）の反応生成物］、アルキド樹脂、Cymel 301 （メラミン誘導体）、アラルダイト485-E50 （エポキシ樹脂）、DeSoto461-114 （スチレン−アリルアルコールコポリマー）及びNovalcak樹脂（クレゾールホルムアルデヒド）、並びに米国特許第４，６２６，４９３号明細書に開示されているような、塩化ビニル及び酢酸ビニルコポリマー、Cymel （ＵＶ架橋性ポリマー系）、及びヘキサメトキシメチルメラミンが含まれる。これらのバインダーの多く、例えば、ニトロセルロースは、そのはたらきが全く劣っていることが判っており、他の転写可能なインク受容成分もしくは印刷に有用な層を追加しなければならない。これらの厳しい条件下で、いくつかの材料は可逆的分解もしくは不可逆的分解を受ける。従来技術は、これらの多くのポリマーの中でどれが優れた印刷特性を備える版を生成するのか見分けられない。
【０００８】
【課題を解決するための手段】
Ａｌもしくはポリエステルコートされた親水性平版印刷支持体を、コートされた供与体フィルムで被覆した。当該供与体フィルムは、レーザー放射を吸収する物質及び次式：
【０００９】
【化９】
0004125405.tif 000002
【００１０】
［式中、
Ｒ1 は、シアノ基、イソシアネート基、アジド基、スルホニル基、ニトロ基、リン酸基、ホスホニル基、ヘテロアリール基、又は
【００１１】
【化１０】
0004125405.tif 000003
【００１２】
（ここで、Ｘは、Ｏ、Ｓ、ＮＲ、もしくはＮ+ （Ｒ）2 であり；
Ｒ3 は、Ｒ、ＯＲ、Ｏ−Ｍ+ 、ＯＣＯＯＲ、ＳＲ、ＮＨＣＯＲ、ＮＨＣＯＮ（Ｒ）2 、Ｎ（Ｒ）2 もしくはＮ+ （Ｒ）3 であり、
Ｍ+ は、アルカリもしくはアンモニウム部分であり、
Ｒは、水素、ハロゲン、又はアルキル基もしくはシクロアルキル基である）を表し；そして
Ｒ2 は、水素、アルキルもしくはＲ1 として挙げたものと同じである］
の反復単位を有するポリマーバインダーを含有する転写層、並びに
像様加熱時に前記バインダーが親水性受容体表面に転写されるような当該親水性表面を有する支持体からなる受容体要素を有する。
【００１３】
当該集成体を、バインダーを前記受容体に転写して平版印刷版を作成する高強度レーザービームで像様露光する。ネガ型版が作成され、受容体の露光された領域は通常のインクを受け入れ、露光されない領域は親水性である。この転写は比較的低い露光量を必要とする。この版を化学処理もしくは溶液処理することは必要とされず、ＵＶ硬化もしくは加熱のような後処理も必要でない。
【００１４】
【発明の実施の形態】
Ａｌもしくはポリエステルコートされた親水性平版印刷支持体を、コートされた供与体フィルムで被覆した。当該供与体フィルムは、レーザー放射を吸収する物質及び次式：
【００１５】
【化１１】
0004125405.tif 000004
【００１６】
［式中、
Ｒ1 は、シアノ基、イソシアネート基、アジド基、スルホニル基、ニトロ基、リン酸基、ホスホニル基、ヘテロアリール基、又は
【００１７】
【化１２】
0004125405.tif 000005
【００１８】
（ここで、Ｘは、Ｏ、Ｓ、ＮＲ、もしくはＮ+ （Ｒ）2 であり；
Ｒ3 は、Ｒ、ＯＲ、Ｏ−Ｍ+ 、ＯＣＯＯＲ、ＳＲ、ＮＨＣＯＲ、ＮＨＣＯＮ（Ｒ）2 、Ｎ（Ｒ）2 もしくはＮ+ （Ｒ）3 であり、
Ｍ+ は、アルカリもしくはアンモニウム部分であり、
Ｒは、水素、ハロゲン、又はアルキル基もしくはシクロアルキル基である）を表し；そして
Ｒ2 は、水素、アルキルもしくはＲ1 として挙げたものと同じである］
の反復単位を有するポリマーバインダーを含有する転写層、並びに
像様加熱時に前記バインダーが親水性受容体表面に転写されるような当該親水性表面を有する支持体からなる受容体要素を有する。
【００１９】
当該集成体を、バインダーを前記受容体に転写して平版印刷版を作成する高強度レーザービームで像様露光する。ネガ型版が作成され、受容体の露光された領域は通常のインクを受け入れ、露光されない領域は親水性である。この転写は比較的低い露光量を必要とする。この版を化学処理もしくは溶液処理することは必要とされず、ＵＶ硬化もしくは加熱のような後処理も必要でない。
【００２０】
基体上に情報を記録するためにレーザービームを変調する手段は当該技術分野では周知であり、ここで詳細に説明する必要は無いであろう。一般的には、それらは、ビームがその領域を横切って予め決められた様式でエネルギーを加える走査メカニズムとして特徴づけることができる。適合する装置は米国特許第３，７３９，０８８号（1973年6 月12日発行）明細書に記載されている。
【００２１】
一つの態様では、平版印刷版を、Ａｌのような高起電金属からなる塩基受容基体から製造する。従来技術において十分に確立されているように、Ａｌ表面をケイ酸ナトリウムもしくは表面を親水性にする他の化合物を用いて、陽極酸化して処理する。
受容体基体は、例えば、金属、ポリマーフィルムもしくは紙を含むいずれの自立型材料にもなることができる。
【００２２】
本発明の好ましい態様では、当該支持体は、ゼラチン中に分散されたＴｉＯ2 のような親水性層で上塗りされたポリエステル（例えば、Estar TM）である。この受容体プレート面は、親油性材料、必要に応じてレーザー光吸収剤、並びに低い天井温度もしくは分解温度（２５０℃以下）、良好なインク親和性、受容体表面に転写される材料の良好な結着性、及び印刷時の高耐摩耗性が組合わさった特性を有する化合物のクラスから誘導されるバインダーを含有する供与体で被覆されている。集束されたレーザービームに露光された塗膜が加熱されると、受容体表面への転写を生じる。露光された領域では受容体表面はインク受容性となる。露光されない領域は、清浄で親水性のままである。露光された版を通常の平版オフセット印刷機で用いると、優れた印刷性能が得られる。印刷されたシートは素早くロールアップされ、運転時間は従来開示されている供与体バインダーと比べて長い。後の、処理、焼付けもしくはＵＶ／Ｖｉｓ露光は必要でない。
【００２３】
図１は、親水性粗面２を有する受容体支持体１の本発明の一つの態様の断面を示す図である。層３は、透明供与体支持体４上で、レーザー光吸収物質と本発明のバインダーからなる。
供与体基体はいずれの自立型ポリマーフィルムにもなることができる。転写層の吸収強度は、色素、顔料、濃縮顔料、半導体物質、金属、合金、金属酸化物、金属硫化物もしくはそれらの物質の組合せによって与えることができる。レーザー強度、露光時間及び吸収強度の組合せが、加熱、及びこれによるバインダーを転写するのに十分であることが必要なだけである。一つの好ましい態様では、吸収剤材料を転写層それ自体に導入する。吸収剤を、転写層と支持体との間に挿入する別の層、支持体もしくは任意の組合せの層に導入することができる。
【００２４】
トップ層と支持体との間、もしくはトップ層と挿入された層との間、又は挿入された層と支持体との間に接着促進層を挿入することができる。蒸着金属のようなレーザー反射層を、供与体を透明支持体を通して露光する場合は、吸収層と転写層との間に導入することができる。レーザー反射層を、供与体を透明受容体を通して露光する場合は、吸収層と供与体支持体との間に導入することができる。例えば、米国特許第５，２４４，７７０号明細書に記載されているように、反射防止層を、吸収層の曝される側の吸収層の界面のところに組み入れることができる。当該層（複数でもよい）を、その後親水性受容体表面と向かい合わせに接触させて置くか、もしくは露光装置に取り付けられる供与体上に塗布する。露光装置を印刷機に組み込んで、色見当においてインプレションシリンダー上に画像形成された版を作成することができる。もしくは露光装置をスタンドアロンの装置に組み込むことができる。さらに、この受容体プレートもしくはシリンダー面を、適当な溶剤を用いるか、もしくは他の手段によって印刷後に清浄にすることができ、そして、新しい供与体で再度画像形成された受容体をそれと向かい合わせに接触させて置くことができることも認められる。
【００２５】
本発明の転写層は、次式：
【００２６】
【化１３】
0004125405.tif 000006
【００２７】
［式中、
Ｒ1 は、シアノ基、イソシアネート基、アジド基、スルホニル基、ニトロ基、リン酸基、ホスホニル基、ヘテロアリール基、又は
【００２８】
【化１４】
0004125405.tif 000007
【００２９】
（ここで、Ｘは、Ｏ、Ｓ、ＮＲ、もしくはＮ+ （Ｒ）2 であり；
Ｒ3 は、Ｒ、ＯＲ、Ｏ−Ｍ+ 、ＯＣＯＯＲ、ＳＲ、ＮＨＣＯＲ、ＮＨＣＯＮ（Ｒ）2 、Ｎ（Ｒ）2 もしくはＮ+ （Ｒ）3 であり、
Ｍ+ は、アルカリもしくはアンモニウム部分であり、
Ｒは、水素、ハロゲン、又はアルキル基もしくはシクロアルキル基である）を表し；そして
Ｒ2 は、水素、アルキルもしくはＲ1 として挙げたものと同じである］
の反復単位を有するポリマーバインダー、並びにレーザー光吸収剤を含み、親水性表面を備えた支持体を有する受容体シートと向かい合わせに接触させて配置される。当該集成体を、バインダーを前記受容体に転写して平版印刷版を作成する高強度レーザービームで像様露光する。ネガ型版が作成され、受容体の露光された領域は通常のインクを受け入れ、露光されない領域は親水性である。この転写は比較的低い露光量を必要とし、化学処理もしくは溶液処理することは必要とされず、ＵＶ硬化もしくは加熱のような後処理も必要でない。改良された調合物は、良好な印刷ラチチュード、良好なインク受容性、清浄なバックグラウンド及び現行の感熱転写版よりも長い運転時間の版を有する優れた印刷特性を与える。
【００３０】
有用なポリマー例を表Ｉに示す。
【００３１】
【表１】
0004125405.tif 000008
【００３２】
本発明に有用な光吸収剤の例は次のものである：
【００３３】
【化１５】
0004125405.tif 000009
【００３４】
【化１６】
0004125405.tif 000010
【００３５】
【実施例】
次の試験例では、供与体／受容体の組を供与体支持体を通して露光した。受容体シートが透明であれば、当該透明受容体を通して露光することによって、転写を達成できることは理解されよう。さらに、例えば、ポリエチレン、酢酸プロピオン酸セルロース、酢酸酪酸セルロース、ポリ酢酸ビニル、ポリメチルアクリレート、ポリメチルメタクリレート、ポリスチレン、もしくはポリビニルブチラールのような弾力性ポリマーを含んでなるクッション層を、例えば、当該供与体層とその支持体との間に挿入することも理解されよう。適合するクッション層が、支持体の桁強度による、ほこりの粒子が汚染物質のまわりの広範な距離にわたって供与体と受容層と間の望ましくない分離を起こすいわゆるテントポール（tent pole ）効果を減らすことによって、ほこりや塵によって起きる欠陥を最小にすることが認められる。一つの好ましい態様では、弾力性層はポリエチレンのような低Ｔｇポリマーからなる。
【００３６】
本発明を次の例に基づいてさらに詳細に説明する。
例１
市販のアルミニウム支持体（Eastman Kodak の０．１４ｍｍのG-01、珪酸ナトリウム後処理、酸化物質量２．５ｇ／ｍ2 ）を受容体として用いた。０．１ｍｍポリエステル支持体を、０．００４ｇ／ｍ2 のFC431 界面活性剤（塗膜均一性のため）を含んだアセトニトリルから、０．０５４ｇ／ｍ2 のＩＲ吸収性色素（次のＩＲ色素１）及び０．３８ｇ／ｍ2 のポリメチルシアノアクリレート、Ｍ．Ｗ．〜５０Ｋを用いてオーバーコートした。この塗布された供与体をアルミニウム受容体に表を下にして置き、画像形成した。
例２〜３３
ポリマーバインダー及びコーティング溶剤を表ＩＩに示したように置換した以外は、正確に例１と同じように例２〜例３３を調製した。例２８及び２９では、示したようにバインダーを全て除いたことに留意されたい。
例３４
例３４を上記のように、且つ表ＩＩに示したように調製したが、生産機上で塗布した。
【００３７】
４５０ｍＷ／チャンネル、９チャンネル／列、約２５μｍ（ｌ／ｅ2 ）のスポットサイズ、９４５ライン／ｃｍ（２４００ライン／インチ）、及びドラム周５３ｃｍで最大１１００回転／分でレース（lathe ）タイプライターを用いてこれらの例を露光した。
全ての例は、この条件下でいくらかの物質転写を示した。例えば、例１では、受容体プレート上の露光領域は、中性グレーバックグラウンドに対してライトグリーンとして出現した。ニトロセルロースの対照例５は、中性グレーバックグラウンドに対してイエロー像領域を示した。処理、ワイピングもしくはベーキングをしないで、版を通常のAB Dick オフセット印刷機に取付け、市販のファウンテン溶液及びインクを用いて印刷を行った。印刷の本刷りを、画像均一性、ロールアップ時のインク受容性、摩耗特性及び全体性能について評価した。印刷結果を表ＩＩに要約する。選択されたポリマーサンプルも熱重量分析（Ｔｇａ）によって評価した。ポリマーサンプルを分銅皿に置き、Ｎ2 中で１０℃／分の速度で加熱した。半分の物質が失われたところの温度を表ＩＩに示す。
【００３８】
シアノアクリレートポリマーは、均一な画像転写、良好なインク受容性、及び耐摩耗性を有して、優れた特性を一般的に示した。種々の分子量で良好な結果が達成された。他のバインダータイプは全て問題を被った。例えば、ニトロセルロースは、レーザー感熱要素に有効なバインダーであるとして知られているが、これも容易に分解する。転写されたニトロセルロース及び分解されたＩＲ色素は、僅か数枚で版がすり減った。版の性能は、ポリマー重量が半減した温度との相関は見られなかった。ニトロセルロース及びα−メチルポリスチレンのようなポリマーはその低い天井温度及び／もしくは分解温度のために周知であり、良好な転写特性を有するが、これらのファクター単独では、良好な印刷版を作成するのに十分でない。ペンダントシアノ基を有するバインダーは良好なガス放出体であり、転写要素のバインダーとして記載されているが、この特性も、ポリメタクリロニトリルもしくはスチレン／アクリロニトリルコポリマーを含有するサンプルによって証明されているように、この特徴は、転写された版が良好であると予測するには十分でない。シアノアクリレートの誘導体を含むポリマークラスのそれぞれは優れた性能を与える。
【００３９】
【表２】
0004125405.tif 000011
【００４０】
例３５−別の受容体
露光して、クロムメッキ鋼からなる受容体に転写した以外は、例１と同じようにこの例の供与体を調製した。この受容体をAB Dick 印刷機に取付け、上記のように印刷を行った。良好な印刷が達成された。
例３６−別の受容体
０．１ｍｍ（４ミル）ポリエステル支持体上に、ＴｉＯ2 の分散体３．１１ｇ／ｍ2 及びゼラチン０．３２ｇ／ｍ2 を塗布して受容体を調製した。上記、例３４由来の供与体をこの受容体と向かい合わせて置き、露光した。そしてこのポリエステル受容体印刷版をAB Dick 印刷機に取付け、上記のように印刷を行った。良好な均一な転写が達成された。画像領域は容易にインクを受け入れ、この印刷版はバックグラウンドトーンニングを示さなかった。
例３７−画像色素を用いる視覚コントラスト強調
シアン色素−１を０．０４３ｇ／ｍ2 の濃度でコーティング溶液に添加した以外は、例１と同じように供与体を調製した。この例を露光し、Ｇ０１  Ａｌ受容体に転写した。版上の画像はグレイバックグラウンドに対して満足のゆくシアン色相を示した。この受容体をAB Dick 印刷機に取付け、上記のように印刷を行った。良好な長時間連続印刷が達成された。
例３８−画像色素を用いる視覚コントラスト強調
シアン色素−２を０．０４３ｇ／ｍ2 の濃度でコーティング溶液に添加した以外は、例１と同じように供与体を調製した。この例を露光し、Ｇ０１  Ａｌ受容体に転写した。版上の画像はグレイバックグラウンドに対して満足のゆくシアン色相を示した。この受容体をAB Dick 印刷機に取付け、上記のように印刷を行った。良好な長時間連続印刷が達成された。
例３９−画像色素を用いる視覚コントラスト強調
シアン顔料、Ｃｕ−フタロシアニンを０．０４３ｇ／ｍ2 の濃度でコーティング溶液に添加した以外は、例１と同じように供与体を調製した。この例を露光し、Ｇ０１  Ａｌ受容体に転写した。版上の画像はグレイバックグラウンドに対して満足のゆくシアン色相を示した。この受容体をAB Dick 印刷機に取付け、上記のように印刷を行った。良好な長時間連続印刷が達成された。
例４０−ＩＲ色素を用いる別のレーザー吸収剤
Cyasorb IR-165（American Cyanamid 製）を０．１６ｇ／ｍ2 の濃度でコーティング溶液に添加した以外は、例１と同じように供与体を調製した。この例を、１０６４ｎｍでＮｄ++ＹＡＧで書込み、Ｇ０１  Ａｌに転写した。この受容体をAB Dick 印刷機に取付け、上記のように印刷を行った。良好な印刷が達成された。
例４１−クッション層
ポリビニルブチラールを８．６４ｇ／ｍ2 の濃度でポリエステル支持体に最初に塗布して供与体を調製した。そして例１のようにオーバーコートした。この例を露光し、Ｇ０１  Ａｌ受容体に転写した。この受容体をAB Dick 印刷機に取付け、上記のように印刷を行った。良好な印刷が達成された。
例４２−別のクッション層
共押し出しされたポリエチレン層を有するポリエステル支持体を例１のようにオーバーコートして供与体を調製した。この例を露光し、Ｇ０１  Ａｌ受容体に転写した。この受容体をAB Dick 印刷機に取付け、上記のように印刷を行った。良好な印刷が達成された。
例４３−オプションの加熱工程
例３６のように二種類の供与体を調製した。この例を露光し、例３８に記載したように受容体に転写した。一方の例を１２０℃に設定した貼合せ機に通すことによって画像形成後に加熱した。この受容体をAB Dick 印刷機に取付け、上記のように印刷を行った。良好な印刷が達成された。加熱した例は加熱しなかった例よりも長い刷りを示した。
【００４１】
上記例から、本発明が、中間フィルム及び通常の時間のかかる光学式焼付け法を必要としないでデジタルデータから直接平版印刷版を作成することを可能にすることが判る。それは、他のレーザー版作成プロセスと比較して相対的に低露光量を要する。本発明は、比較的安価で高信頼性のダイオードレーザーを用いる露光に良く適している。さらに、この印刷版は後処理を要しないので、時間を節約し、費用、メンテナンス、及び印刷版処理機の床面積を必要としない。この物質転写印刷版は当該技術分野で公知の他の材料から作成された印刷版よりも優れた性能を有する。本発明の印刷版は、素早くロールアップし、良好なインク分解能を示し、スカムを生じず、ブラインドを生じず、長時間印刷にも優れた耐摩耗性を有する。ポスト露光ベーキングもしくはＵＶ／ＶＩＳ露光は必要とされない。
【図面の簡単な説明】
【図１】本発明の平版印刷版を示す断面図。
【符号の説明】
１…受容体支持体
２…親水性粗面
３…供与体
４…供与体支持体
【図１】
0004125405.tif 000021